(57)【要約】【課題】保存安定性に優れ、着色した太陽電池裏面側封止材を提供する。【解決手段】本発明の太陽電池裏面側封止材は、太陽電池モジュールの非受光面側に用いられ、着色した太陽電池裏面側封止材であって、エチレン・α−オレフィン共重合体と、エトキシ基を有するシランカップリング剤と、着色剤と、を含む。【選択図】なし【特許請求の範囲】
【請求項１】
太陽電池モジュールの非受光面側に用いられ、着色した太陽電池裏面側封止材であって、
エチレン・α−オレフィン共重合体と、エトキシ基を有するシランカップリング剤と、着色剤と、を含む太陽電池裏面側封止材。
【請求項２】
請求項１に記載の太陽電池裏面側封止材において、
前記着色剤が酸化チタン、カーボンブラックおよび赤外線反射顔料から選択される少なくとも一種を含む太陽電池裏面側封止材。
【請求項３】
請求項１または２に記載の太陽電池裏面側封止材において、
当該太陽電池裏面側封止材中の前記着色剤の含有量が、前記エチレン・α−オレフィン共重合体１００質量部に対して、０．５質量部以上５０質量部以下である太陽電池裏面側封止材。
【請求項４】
請求項１乃至３のいずれか一項に記載の太陽電池裏面側封止材において、
前記エトキシ基を有するシランカップリング剤がビニルトリエトキシシラン、ビニルトリス（β−メトキシエトキシシラン）、３−グリシドキシプロピルメチルジエトキシシラン、３−グリシドキシプロピルトリエトキシシラン、３−メタクリロキシプロピルメチルジエトキシシラン、３−メタクリロキシプロピルトリエトキシシラン、３−アミノプロピルトリエトキシシラン、３−トリエトキシシリル−Ｎ−（１，３−ジメチル-ブチリデン）プロピルアミン、３−イソシアネートプロピルトリエトキシシラン、３−トリエトキシシリル−Ｎ−（１，３−ジメチル−ブチリデン）プロピルアミン、および３−ウレイドプロピルトリエトキシシランから選択される一種または二種以上を含む太陽電池裏面側封止材。
【請求項５】
請求項１乃至４のいずれか一項に記載の太陽電池裏面側封止材において、
前記エトキシ基を有するシランカップリング剤が不飽和二重結合をさらに有する太陽電池裏面側封止材。
【請求項６】
請求項１乃至５のいずれか一項に記載の太陽電池裏面側封止材において、
当該太陽電池裏面側封止材中の前記エトキシ基を有するシランカップリング剤の含有量が、前記エチレン・α−オレフィン共重合体１００質量部に対して、０．０１質量部以上５質量部以下である太陽電池裏面側封止材。
【請求項７】
請求項１乃至６のいずれか一項に記載の太陽電池裏面側封止材において、
前記エチレン・α−オレフィン共重合体が、以下の要件ａ１）〜ａ３）のうち少なくとも１つを満たす太陽電池裏面側封止材。
ａ１）ＡＳＴＭ  Ｄ１２３８に準拠し、１９０℃、２．１６ｋｇ荷重の条件で測定されるＭＦＲが０．０１ｇ／１０分以上３０ｇ／１０分以下である。
ａ２）ＡＳＴＭ  Ｄ１５０５に準拠して測定される密度が０．８６５〜０．８９５ｇ／ｃｍ３である。
ａ３）ＡＳＴＭ  Ｄ２２４０に準拠して測定されるショアＡ硬度が６０〜９５である。
【請求項８】
請求項１乃至７のいずれか一項に記載の太陽電池裏面側封止材において、
有機過酸化物をさらに含む太陽電池裏面側封止材。
【請求項９】
請求項８に記載の太陽電池裏面側封止材において、
当該太陽電池裏面側封止材中の前記有機過酸化物の含有量が、前記エチレン・α−オレフィン共重合体１００質量部に対して、０．１質量部以上３質量部以下である太陽電池裏面側封止材。
【請求項１０】
シート状である、請求項１乃至９のいずれか一項に記載の太陽電池裏面側封止材。
【請求項１１】
表面側透明保護部材と、
裏面側保護部材と、
太陽電池素子と、
前記太陽電池素子を前記表面側透明保護部材と前記裏面側保護部材との間に封止する封止層と、
を備え、
前記封止層が受光面側に配置される受光面側封止層と、非受光面側に配置される裏面側封止層とを含み、
前記裏面側封止層が請求項１乃至１０のいずれか一項に記載の太陽電池裏面側封止材により形成されている太陽電池モジュール。
【発明の詳細な説明】
【技術分野】
【０００１】
本発明は、太陽電池裏面側封止材および太陽電池モジュールに関する。
【背景技術】
【０００２】
地球環境問題やエネルギーの問題等が深刻さを増す中、クリーンかつ枯渇の恐れの無いエネルギー生成手段として太陽電池が注目されている。太陽電池を建物の屋根部分等の屋外で使用する場合、太陽電池モジュールの形で使用することが一般的である。
【０００３】
太陽電池モジュールは、例えば、以下の手順によって製造される。
まず、太陽電池モジュール用保護シート（表面側透明保護部材）／太陽電池封止材（以下、シート状の太陽電池封止材を封止材シートとも呼ぶ。）／太陽電池素子／太陽電池封止材／太陽電池モジュール用保護シート（裏面側保護部材）の順に積層する。
その後、これらを真空吸引して加熱圧着するラミネーション法等を利用することにより、太陽電池モジュールが製造される。このようにして製造される太陽電池モジュールは、耐候性を有し、建物の屋根部分等の屋外での使用にも適したものとなっている。
【０００４】
太陽電池素子を封止するために使用される封止材シートには、例えば、エチレン・α−オレフィン共重合体やエチレン・極性モノマー共重合体等のエチレン系共重合体が用いられている（例えば、特許文献１〜３参照）。
【先行技術文献】
【特許文献】
【０００５】
【特許文献１】特開２０１０−５３２９８号公報
【特許文献２】特開２００６−２１０９０６号公報
【特許文献３】国際公開第２０１１／１６２３２４号
【発明の概要】
【発明が解決しようとする課題】
【０００６】
しかし、本発明者らの検討によれば、太陽電池モジュールの非受光面側（以下、裏面側とも呼ぶ。）に用いられ、エチレン・α−オレフィン共重合体および着色剤を含む太陽電池裏面側着色封止材は、成形後からラミネートされるまでの間に太陽電池素子や裏面側保護部材に対する接着性が経時的に低下してしまうことが明らかになった。
【０００７】
本発明は上記事情に鑑みてなされたものであり、保存安定性に優れ、着色した太陽電池裏面側封止材を提供するものである。
【課題を解決するための手段】
【０００８】
本発明者らは、保存安定性に優れる、エチレン・α−オレフィン共重合体および着色剤を含む太陽電池裏面側着色封止材を提供するために鋭意検討した。その結果、シランカップリング剤として、エトキシ基を有するシランカップリング剤を用いることにより、得られる太陽電池裏面側着色封止材の接着性の経時的安定性が向上することを見出して、本発明を完成するに至った。
【０００９】
すなわち、本発明によれば、以下に示す太陽電池裏面側封止材および太陽電池モジュールが提供される。
【００１０】
［１］
太陽電池モジュールの非受光面側に用いられ、着色した太陽電池裏面側封止材であって、
エチレン・α−オレフィン共重合体と、エトキシ基を有するシランカップリング剤と、着色剤と、を含む太陽電池裏面側封止材。
［２］
上記［１］に記載の太陽電池裏面側封止材において、
上記着色剤が酸化チタン、カーボンブラックおよび赤外線反射顔料から選択される少なくとも一種を含む太陽電池裏面側封止材。
［３］
上記［１］または［２］に記載の太陽電池裏面側封止材において、
当該太陽電池裏面側封止材中の上記着色剤の含有量が、上記エチレン・α−オレフィン共重合体１００質量部に対して、０．５質量部以上５０質量部以下である太陽電池裏面側封止材。
［４］
上記［１］乃至［３］のいずれか一つに記載の太陽電池裏面側封止材において、
上記エトキシ基を有するシランカップリング剤がビニルトリエトキシシラン、ビニルトリス（β−メトキシエトキシシラン）、３−グリシドキシプロピルメチルジエトキシシラン、３−グリシドキシプロピルトリエトキシシラン、３−メタクリロキシプロピルメチルジエトキシシラン、３−メタクリロキシプロピルトリエトキシシラン、３−アミノプロピルトリエトキシシラン、３−トリエトキシシリル−Ｎ−（１，３−ジメチル-ブチリデン）プロピルアミン、３−イソシアネートプロピルトリエトキシシラン、３−トリエトキシシリル−Ｎ−（１，３−ジメチル−ブチリデン）プロピルアミン、および３−ウレイドプロピルトリエトキシシランから選択される一種または二種以上を含む太陽電池裏面側封止材。
［５］
上記［１］乃至［４］のいずれか一つに記載の太陽電池裏面側封止材において、
上記エトキシ基を有するシランカップリング剤が不飽和二重結合をさらに有する太陽電池裏面側封止材。
［６］
上記［１］乃至［５］のいずれか一つに記載の太陽電池裏面側封止材において、
当該太陽電池裏面側封止材中の上記エトキシ基を有するシランカップリング剤の含有量が、上記エチレン・α−オレフィン共重合体１００質量部に対して、０．０１質量部以上５質量部以下である太陽電池裏面側封止材。
［７］
上記［１］乃至［６］のいずれか一つに記載の太陽電池裏面側封止材において、
上記エチレン・α−オレフィン共重合体が、以下の要件ａ１）〜ａ３）のうち少なくとも１つを満たす太陽電池裏面側封止材。
ａ１）ＡＳＴＭ  Ｄ１２３８に準拠し、１９０℃、２．１６ｋｇ荷重の条件で測定されるＭＦＲが０．０１ｇ／１０分以上３０ｇ／１０分以下である。
ａ２）ＡＳＴＭ  Ｄ１５０５に準拠して測定される密度が０．８６５〜０．８９５ｇ／ｃｍ３である。
ａ３）ＡＳＴＭ  Ｄ２２４０に準拠して測定されるショアＡ硬度が６０〜９５である。
［８］
上記［１］乃至［７］のいずれか一つに記載の太陽電池裏面側封止材において、
有機過酸化物をさらに含む太陽電池裏面側封止材。
［９］
上記［８］に記載の太陽電池裏面側封止材において、
当該太陽電池裏面側封止材中の上記有機過酸化物の含有量が、上記エチレン・α−オレフィン共重合体１００質量部に対して、０．１質量部以上３質量部以下である太陽電池裏面側封止材。
［１０］
シート状である、上記［１］乃至［９］のいずれか一つに記載の太陽電池裏面側封止材。
［１１］
表面側透明保護部材と、
裏面側保護部材と、
太陽電池素子と、
上記太陽電池素子を上記表面側透明保護部材と上記裏面側保護部材との間に封止する封止層と、
を備え、
上記封止層が受光面側に配置される受光面側封止層と、非受光面側に配置される裏面側封止層とを含み、
上記裏面側封止層が上記［１］乃至［１０］のいずれか一つに記載の太陽電池裏面側封止材により形成されている太陽電池モジュール。
【発明の効果】
【００１１】
本発明によれば、保存安定性に優れ、着色した太陽電池裏面側封止材を提供することができる。
【図面の簡単な説明】
【００１２】
【図１】本発明の太陽電池モジュールの代表的な実施形態を模式的に示した断面図である。
【発明を実施するための形態】
【００１３】
以下、本発明の実施の形態について、図面を用いて説明する。なお、数値範囲の「Ａ〜Ｂ」は特に断りがなければ、Ａ以上Ｂ以下を表す。
【００１４】
１．太陽電池裏面側封止材について
本実施形態に係る太陽電池裏面側封止材は、太陽電池モジュールの非受光面側に用いられ、着色した太陽電池裏面側封止材であって、エチレン・α−オレフィン共重合体と、エトキシ基を有するシランカップリング剤と、着色剤と、を含む。
【００１５】
前述したように、本発明者らの検討によれば、太陽電池モジュールの非受光面側に用いられ、エチレン・α−オレフィン共重合体および着色剤を含む太陽電池裏面側着色封止材は、成形後からラミネートされるまでの間に太陽電池素子や裏面側保護部材に対する接着性が経時的に低下してしまうことが明らかになった。
そこで、本発明者らは、保存安定性に優れる、エチレン・α−オレフィン共重合体および着色剤を含む太陽電池裏面側着色封止材を提供するために鋭意検討した。その結果、シランカップリング剤として、エトキシ基を有するシランカップリング剤を用いることにより、得られる太陽電池裏面側着色封止材の接着性の経時的安定性が向上することを見出した。
このような効果が得られる機構としては、何ら本発明を限定するものではないが、本発明者らは以下のように推測している。まず、着色剤と、シランカップリング剤として代表的に用いられているメトキシ基を有するシランカップリング剤が共存する条件下では、酸化チタン等の着色剤の作用により、メトキシ基を有するシランカップリング剤のＳｉの置換メトキシ基の加水分解が進行してしまい、次いで加水分解シランカップリング剤が縮合し、太陽電池裏面側着色封止材中にシランカップリング剤の縮合体が生成しやすいと考えられる。その結果、有効に使用できるシランカップリング剤の量が徐々に減り、太陽電池裏面側着色封止材の接着性が経時的に低下してしまうと考えられる。
これに対し、エトキシ基を有するシランカップリング剤を用いると、シランカップリング剤のＳｉの置換エトキシ基の加水分解および縮合がメトキシ基を有するシランカップリング剤よりも抑制される。その結果、有効に使用できるシランカップリング剤の量を維持でき、得られる太陽電池裏面側着色封止材の接着性の低下を抑制できると考えられる。
したがって、エトキシ基を有するシランカップリング剤および着色剤を組み合わせて用いることにより、エチレン・α−オレフィン共重合体および着色剤を含む樹脂組成物中に共存するシランカップリング剤の保存安定性を向上させることができる。このため、太陽電池裏面側封止材の成形後からラミネートされるまでの間に太陽電池裏面側封止材の経時的な接着性低下を防止することができる。
【００１６】
以下、本実施形態に係る太陽電池裏面側封止材を構成する各成分について説明する。
【００１７】
＜エチレン・α−オレフィン共重合体＞
本実施形態に係る太陽電池裏面側封止材は必須成分としてエチレン・α−オレフィン共重合体を含む。
上記エチレン・α−オレフィン共重合体は、例えば、エチレンと、炭素数３〜２０のα−オレフィンとを共重合することによって得られる。α−オレフィンとしては、通常、炭素数３〜２０のα−オレフィンを１種類単独でまたは２種類以上を組み合わせて用いることができる。
炭素数３〜２０のα−オレフィンとしては、直鎖状または分岐状のα−オレフィン、例えば、プロピレン、１−ブテン、１−ペンテン、１−ヘキセン、３−メチル−１−ブテン、３，３−ジメチル−１−ブテン、４−メチル−１−ペンテン、１−オクテン、１−デセン、１−ドデセン等を挙げることができる。これらの中でも好ましいのは、炭素数が１０以下であるα−オレフィンであり、特に好ましいのは炭素数が３〜８のα−オレフィンである。入手の容易さからプロピレン、１−ブテン、１−ペンテン、１−ヘキセン、４−メチル−１−ペンテンおよび１−オクテンが好ましい。なお、エチレン・α−オレフィン共重合体はランダム共重合体であっても、ブロック共重合体であってもよいが、柔軟性の観点からランダム共重合体が好ましい。
【００１８】
さらに、上記エチレン・α−オレフィン共重合体は、エチレンと、炭素数３〜２０のα−オレフィンと非共役ポリエンとを含む共重合体であってもよい。α−オレフィンは前述と同様であって、非共役ポリエンとしては、５−エチリデン−２−ノルボルネン（ＥＮＢ）、５−ビニル−２−ノルボルネン（ＶＮＢ）、ジシクロペンタジエン（ＤＣＰＤ）等が挙げられる。これら非共役ポリエンを１種単独、または２種以上を組み合わせて用いることができる。
【００１９】
上記エチレン・α−オレフィン共重合体は、例えば、スチレン、ｏ−メチルスチレン、ｍ−メチルスチレン、ｐ−メチルスチレン、ｏ，ｐ−ジメチルスチレン、メトキシスチレン、ビニル安息香酸、ビニル安息香酸メチル、ビニルベンジルアセテート、ヒドロキシスチレン、ｐ−クロロスチレン、ジビニルベンゼン、３−フェニルプロピレン、４−フェニルプロピレン、α−メチルスチレン等の芳香族ビニル化合物；シクロペンテン、シクロヘプテン、ノルボルネン、５−メチル−２−ノルボルネン等の炭素数が３〜２０の環状オレフィン類等を併用してもよい。
【００２０】
ここで、エチレン・α−オレフィン共重合体としては、例えば、三井化学社製のタフマー（商標登録）、ＤＯＷ社製のＥＮＧＡＧＥ（商標登録）、エクソンモービル社製のＥＸＡＣＴ（商標登録）、日本ポリエチレン社製のカーネル（商標登録）等が挙げられる。
【００２１】
上記エチレン・α−オレフィン共重合体は、以下の要件ａ１）〜ａ３）のうち少なくとも１つを満たすことが好ましい。
【００２２】
（要件ａ１）
ＡＳＴＭ  Ｄ１２３８に準拠し、１９０℃、２．１６ｋｇ荷重の条件で測定されるエチレン・α−オレフィン共重合体のメルトフローレ−ト（ＭＦＲ）は、例えば０．０１ｇ／１０分以上３０ｇ／１０分以下、より好ましくは０．０５ｇ／１０分以上１０ｇ／１０分以下、特に好ましくは０．５ｇ／１０分以上５．０ｇ／１０分未満である。
また、ＡＳＴＭ  Ｄ１２３８に準拠し、１９０℃、２．１６ｋｇ荷重の条件で測定されるエチレン・α−オレフィン共重合体のＭＦＲの下限値は、太陽電池裏面側封止材の加工性の観点から、好ましくは０．０５ｇ／１０分以上、より好ましくは０．１ｇ／１０分以上、さらに好ましくは０．２ｇ／１０分以上、特に好ましくは０．５ｇ／１０分以上である。
また、ＡＳＴＭ  Ｄ１２３８に準拠し、１９０℃、２．１６ｋｇ荷重の条件で測定されるエチレン・α−オレフィン共重合体のＭＦＲの上限値は、太陽電池裏面側封止材が太陽電池素子や配線等の表面へ回り込むことをより良好に抑制できる観点から、好ましくは５．０ｇ／１０分未満、より好ましくは４．０ｇ／１０分未満、さらに好ましくは３．０ｇ／１０分未満、特に好ましくは２．０ｇ／１０分未満である。
エチレン・α−オレフィン共重合体のＭＦＲは、重合反応の際の重合温度、重合圧力、並びに重合系内のエチレンおよびα−オレフィンのモノマー濃度と水素濃度のモル比率等を調整することにより、調整することができる。
【００２３】
（要件ａ２）
ＡＳＴＭ  Ｄ１５０５に準拠して測定されるエチレン・α−オレフィン共重合体の密度は好ましくは０．８６５〜０．８９５ｇ／ｃｍ３であり、より好ましくは０．８６６〜０．８９０ｇ／ｃｍ３、さらに好ましくは０．８６６〜０．８８４ｇ／ｃｍ３、特に好ましくは０．８６７〜０．８８０ｇ／ｃｍ３である。
エチレン・α−オレフィン共重合体の密度は、エチレン単位の含有割合とα−オレフィン単位の含有割合とのバランスにより調整することができる。すなわち、エチレン単位の含有割合を高くすると結晶性が高くなり、密度の高いエチレン・α−オレフィン共重合体を得ることができる。一方、エチレン単位の含有割合を低くすると結晶性が低くなり、密度の低いエチレン・α−オレフィン共重合体を得ることができる。
【００２４】
エチレン・α−オレフィン共重合体の密度が上記上限値以下であると、結晶性がより適度となり、得られる太陽電池裏面側封止材の透明性をより高くすることができる。さらに、架橋性をより良好なものとすることができる。また柔軟性により優れ、ラミネート成形をする際に太陽電池素子の割れや、薄膜電極のカケ等が発生することをより抑制することができる。
一方、エチレン・α−オレフィン共重合体の密度が上記下限値以上であると、エチレン・α−オレフィン共重合体の結晶化速度を速くできるため、押出機より押し出されたシートがベタつきにくく、冷却ロールでの剥離が容易になり、太陽電池裏面側封止材シートを容易に得ることができる。また、シートにベタツキが発生しにくくなるのでブロッキングの発生を抑制し、シートの繰り出し性を向上させることができる。また、十分に架橋させられるため、太陽電池裏面側封止材の耐熱性の低下を抑制することができる。
【００２５】
（要件ａ３）
ＡＳＴＭ  Ｄ２２４０に準拠して測定される、エチレン・α−オレフィン共重合体のショアＡ硬度は好ましくは６０〜９５であり、より好ましくは６２〜９０、さらに好ましくは６２〜８５、特に好ましくは６５〜８０である。エチレン・α−オレフィン共重合体のショアＡ硬度は、エチレン・α−オレフィン共重合体のエチレン単位の含有割合や密度を上述の数値範囲に制御することにより、調整することができる。すなわち、エチレン単位の含有割合が高く、密度が高いエチレン・α−オレフィン共重合体は、ショアＡ硬度が高くなる。一方、エチレン単位の含有割合が低く、密度が低いエチレン・α−オレフィン共重合体は、ショアＡ硬度が低くなる。
【００２６】
ショアＡ硬度が上記下限値以上であると、シート化しやすく耐ブロッキング性が良好なシートが得られ、さらに耐熱性も向上させることができる。
一方、ショアＡ硬度が上記上限値以下であると、透明性および柔軟性を向上させるとともに、シート成形を容易にすることができる。
【００２７】
上記エチレン・α−オレフィン共重合体の含有量は、当該太陽電池裏面側封止材に含まれる樹脂成分の全体を１００質量％としたとき、好ましくは８０質量％以上、より好ましくは９０質量％以上、さらに好ましくは９５質量％以上、そして、特に好ましくは１００質量％である。これにより、透明性、接着性、耐熱性、柔軟性、外観、架橋特性、電気特性および押出成形性等の諸特性のバランスにより優れた太陽電池裏面側封止材を得ることができる。
【００２８】
上記樹脂成分の含有量は、当該太陽電池裏面側封止材の全体を１００質量％としたとき、好ましくは４０質量％以上、より好ましくは５０質量％以上、さらに好ましくは６０質量％以上、特に好ましくは７０質量％以上である。これにより、接着性、耐熱性、柔軟性、外観、架橋特性、電気特性および押出成形性等の諸特性のバランスにより優れた太陽電池裏面側封止材を得ることができる。
【００２９】
＜シランカップリング剤＞
本実施形態に係る太陽電池裏面側封止材は必須成分としてエトキシ基を有するシランカップリング剤を含む。エトキシ基を有するシランカップリング剤を含有することにより、太陽電池裏面側着色封止材がエチレン・α−オレフィン共重合体および着色剤を含有していても接着性の経時的安定性を優れたものにすることができる。
【００３０】
エトキシ基を有するシランカップリング剤としては、例えば、ビニルトリエトキシシラン、ビニルトリス（β−メトキシエトキシシラン）、３−グリシドキシプロピルメチルジエトキシシラン、３−グリシドキシプロピルトリエトキシシラン、３−メタクリロキシプロピルメチルジエトキシシラン、３−メタクリロキシプロピルトリエトキシシラン、３−アミノプロピルトリエトキシシラン、３−トリエトキシシリル−Ｎ−（１，３−ジメチル-ブチリデン）プロピルアミン、３−イソシアネートプロピルトリエトキシシラン、３−トリエトキシシリル−Ｎ−（１，３−ジメチル−ブチリデン）プロピルアミン、および３−ウレイドプロピルトリエトキシシラン等から選択される一種または二種以上を用いることが好ましく、接着性の経時的安定性により優れた太陽電池裏面側封止材が得られる観点から、エトキシ基および不飽和二重結合を有するシランカップリング剤がより好ましく、ビニルトリエトキシシラン、３−メタクリロキシプロピルメチルジエトキシシラン、３−メタクリロキシプロピルトリエトキシシラン等から選択される一種または二種以上が特に好ましい。
【００３１】
当該太陽電池裏面側封止材中のエトキシ基を有するシランカップリング剤の含有量は、エチレン・α−オレフィン共重合体１００質量部に対して、０．０１質量部以上５質量部以下であることが好ましく、０．０５質量部以上２質量部以下であることがより好ましく、０．１質量部以上１質量部以下であることがさらに好ましく、０．１質量部以上０．６質量部以下であることが特に好ましい。
エトキシ基を有するシランカップリング剤の含有量が上記下限値以上であると、太陽電池裏面側封止材と他の部材との接着強度をより良好なものとすることができる。一方、エトキシ基を有するシランカップリング剤の含有量が上記上限値以下であると、コストと性能のバランスがよく、透湿性の低下も防止できる。また、セル、電極、裏面側保護部材との密着性が良好となり、接着性も向上する。また、エトキシ基を有するシランカップリング剤自体が縮合反応を起こし、太陽電池裏面側封止材に白い筋として存在し、製品外観が悪化することを抑制できる。
【００３２】
本実施形態に係る太陽電池裏面側封止材は、エトキシ基を有するシランカップリング剤以外のシランカップリング剤を本発明の目的を損なわない範囲で含んでもよい。
エトキシ基を有するシランカップリング剤以外のシランカップリング剤としては、例えば、ビニルトリメトキシシラン、２−（３，４−エポキシシクロヘキシル）エチルトリメトキシシラン、３−グリシドキシプロピルメチルジメトキシシラン、３−グリシドキシプロピルトリメトキシシラン、ｐ−スチリルトリメトキシシラン、３−アミノプロピルトリメトキシシラン、Ｎ−２−（アミノエチル）−３−アミノプロピルメチルジメトキシシラン、Ｎ−２−（アミノエチル）−３−アミノプロピルトリメトキシシラン、Ｎ−フェニル−３−アミノプロピルトリメトキシシラン、３−メタクリロキシプロピルトリメトキシシラン、３−メタクリロキシプロピルメチルジメトキシシラン、３−アクロキシプロピルトリメトキシシラン等が挙げられる。
当該太陽電池裏面側封止材中のエトキシ基を有するシランカップリング剤以外のシランカップリング剤の含有量は、当該太陽電池裏面側封止材に含まれる当該太陽電池裏面側封止材の全体を１００質量部としたとき、５質量部未満であることが好ましく、２質量部未満であることがより好ましく、１質量部未満であることがさらに好ましい。
【００３３】
＜着色剤＞
本実施形態に係る太陽電池裏面側封止材は必須成分として着色剤を含む。
着色剤を含むことにより、光反射能による太陽電池モジュールの変換効率や、太陽電池裏面側封止材の意匠性、熱伝導性等を向上させることができる。特に白の着色剤であれば、光反射能による太陽電池モジュールの変換効率の向上が期待できるため、本実施形態に係る太陽電池裏面側封止材は白色に着色していることが好ましい。
【００３４】
着色剤としては、例えば、天然マイカ（雲母）、合成マイカ、酸化チタン、酸化アルミニウム、炭酸カルシウム、タルク、クレー、炭酸マグネシウム、カオリナイト、珪藻土、カーボンブラック、赤外線反射顔料等が挙げられる。これらは一種単独で用いてもよいし、二種以上を組み合わせて用いてもよい。これらの中でも、酸化チタン、酸化アルミニウム、炭酸カルシウム、タルク、クレー、炭酸マグネシウム、カーボンブラック、赤外線反射顔料が好ましく、酸化チタン、酸化アルミニウム、炭酸カルシウム、カーボンブラック、赤外線反射顔料がより好ましく、酸化チタン、カーボンブラック、赤外線反射顔料がさらに好ましく、酸化チタンが特に好ましい。
ここで、赤外線反射顔料としては、例えば、銅／クロム／マンガンの複合酸化物、鉄／クロムの複合酸化物、マンガン／ビスマスの複合酸化物、カルシウム／チタン／マンガンの複合酸化物等が挙げられる。
【００３５】
当該太陽電池裏面側封止材中の着色剤の含有量は、エチレン・α−オレフィン共重合体１００重量部に対して０．５質量部以上５０質量部以下が好ましく、１質量部以上５０質量部以下がより好ましく、１質量部以上３０質量部以下がより好ましく、１質量部以上２０質量部以下がさらに好ましい。
【００３６】
＜架橋剤＞
本実施形態に係る太陽電池裏面側封止材は、架橋剤（有機過酸化物）をさらに含有してもよい。
太陽電池裏面側封止材に有機過酸化物を含有させることによって、上記エチレン・α-オレフィン共重合体にシランカップリング剤をグラフトすることができ、また上記エチレン・α-オレフィン共重合体を架橋することができる。これにより、得られる太陽電池裏面側封止材の耐熱性および耐候性がより良好となる。
【００３７】
上記有機過酸化物は、太陽電池モジュールの生産性を考慮すると、有機過酸化物としては、半減期が１０時間以下であり、かつ分解温度が１０５℃以下であるものが好ましい。また安全性の面から、最高保存温度が１０℃以上であるものが好ましい。
また、上記有機過酸化物は、押出成形、カレンダ成形等のシート成形での生産性と太陽電池モジュールのラミネート成形時の架橋速度のバランスから、有機過酸化物の１分間半減期温度が１００℃以上１７０℃以下であるものが好ましい。有機過酸化物の１分間半減期温度が１００℃以上であると、シート成形を容易にし、かつ、太陽電池裏面側封止材の外観をより良好にすることができる。また、得られる太陽電池裏面側封止材の絶縁破壊電圧の低下を防ぐことができ、透湿性の低下も防止でき、さらに接着性も向上する。有機過酸化物の１分間半減期温度が１７０℃以下であると、太陽電池モジュールのラミネート成形時の架橋速度の低下を抑制できるため、太陽電池モジュールの生産性の低下を防ぐことができる。また、太陽電池裏面側封止材の耐熱性や接着性の低下を防ぐこともできる。
【００３８】
上記有機過酸化物の例としては、ジラウロイルパーオキサイド、１，１，３，３−テトラメチルブチルパーオキシ−２−エチルヘキサノエート、ジベンゾイルパーオキサイド、シクロヘキサノンパーオキサイド、ジ−ｔ−ブチルパーフタレート、クメンヒドロパーオキシド、ｔ−ブチルヒドロパーオキシド、２,５−ジメチル−２,５−ジ（ｔ−ブチルパーオキシ）ヘキセン、２,５−ジメチル−２,５−ジ（ｔ−ブチルパーオキシ）ヘキサン、ｔ−アミルパーオキシ−２−エチルヘキサノエート、ｔ−ブチルパーオキシ−２−エチルヘキサノエート、ｔ−ブチルパーオキシイソブチレート、ｔ−ブチルパーオキシマレイン酸、１，１−ジ（ｔ−アミルパーオキシ）−３，３，５−トリメチルシクロヘキサン、１，１−ジ（ｔ−アミルパーオキシ）シクロヘキサン、ｔ−アミルパーオキシイソノナノエート、ｔ−アミルパーオキシノルマルオクトエート、１，１−ジ（ｔ−ブチルパーオキシ）−３，３，５−トリメチルシクロヘキサン、１，１−ジ（ｔ−ブチルパーオキシ）シクロヘキサン、ｔ−ブチルパーオキシイソプロピルカーボネート、ｔ−ブチルパーオキシ−２−エチルヘキシルカーボネート、２，５−ジメチル−２，５−ジ（ベンゾイルパーオキシ）ヘキサン、ｔ−アミル−パーオキシベンゾエート、ｔ−ブチルパーオキシアセテート、ｔ−ブチルパーオキシイソノナノエート、ｔ−ブチルパーオキシベンゾエート、２，２−ジ（ブチルパーオキシ）ブタン、ｎ−ブチル−４，４−ジ（ｔ−ブチルパーオキシ）プチレート、メチルエチルケトンパーオキサイド、エチル−３，３−ジ（ｔ−ブチルパーオキシ）ブチレート、ジクミルパーオキサイド、ｔ−ブチルクミルパーオキサイド、ｔ−ブチルパーオキシベンゾエート、ジ−ｔ−ブチルパーオキサイド、１，１，３，３−テトララメチルブチルハイドロパーオキサイド、アセチルアセトンパーオキサイド等が挙げられる。上記有機過酸化物は、一種単独で用いてもよく、二種以上を混合して用いてもよい。
これらのうち好ましくは、２，５−ジメチル−２，５−ジ（ｔ−ブチルパーオキシ）ヘキセン、２，５−ジメチル−２，５−ジ（ｔ−ブチルパーオキシ）ヘキサン、ｔ−ブチルパーオキシ−２−エチルヘキシルカーボネート、ｔ−ブチルパーオキシベンゾエートである。
【００３９】
当該太陽電池裏面側封止材中の上記有機過酸化物の含有量は、上記エチレン・α-オレフィン共重合体１００質量部に対して０．１質量部以上３質量部以下が好ましく、０．２質量部以上２質量部以下がより好ましい。
有機過酸化物の含有量が上記下限値以上であると、太陽電池裏面側封止材の架橋特性がより良好となり、太陽電池裏面側封止材の耐熱性がより一層向上する。また、シランカップリング剤のエチレン・α−オレフィン共重合体の主鎖へのグラフト反応をより良好にして、耐熱性や接着性がより一層良好となる。
また、有機過酸化物の含有量が上記上限値以下であると、上記の架橋特性、耐熱性、接着性がより良好な上に、シート成形時のゲル化をより一層抑制でき、シート外観がより良好な太陽電池裏面側封止材を得ることができる。さらに、有機過酸化物の分解生成物等の発生量が一層低下し、太陽電池裏面側封止材中に気泡が発生するのをより一層抑制することができる。
【００４０】
＜架橋助剤＞
本実施形態に係る太陽電池裏面側封止材は、架橋性を向上させる観点から、架橋助剤を含有してもよい。
上記架橋助剤としては、例えばジビニル芳香族化合物、シアヌレート化合物、ジアリル化合物、アクリレート化合物、トリアリル化合物、オキシム化合物およびマレイミド化合物からなる群より選択される一種または二種以上を用いることができる。
【００４１】
本実施形態に係る太陽電池裏面側封止材中の架橋助剤の含有量は、エチレン・α−オレフィン共重合体１００質量部に対して、３．０質量部以下であることが好ましく、２．０質量部以下であることがより好ましく、１．５質量部以下であることが特に好ましい。
また、本実施形態に係る太陽電池裏面側封止材中の架橋助剤の含有量は、エチレン・α−オレフィン共重合体１００質量部に対して、０．１質量部以上であることが好ましく、０．３質量部以上であることがより好ましく、０．５質量部以上であることが特に好ましい。これにより、適度な架橋構造とすることができ、太陽電池裏面側封止材の耐熱性、機械物性、および接着性を向上できる。
【００４２】
ジビニル芳香族化合物としては、例えば、ジビニルベンゼン、ジ−ｉ−プロペニルベンゼン等が挙げられる。
シアヌレート化合物としては、例えば、トリアリルシアヌレート、トリアリルイソシアヌレート等が挙げられる。
ジアリル化合物としては、例えば、ジアリルフタレート等が挙げられる。
トリアリル化合物としては、例えば、ペンタエリスリトールトリアリルエーテル等が挙げられる。
アクリレート化合物としては、例えば、ジエチレングリコールジアクリレート、トリエチレングリコールジアクリレート、ジプロピレングリコールジアクリレート、トリプロピレングリコールジアクリレート、トリメチロールプロパントリ（メタ）アクリレート、ジトリメチロールプロパンテトラ（メタ）アクリレート、テトラメチロールメタンテトラ（メタ）アクリレート、テトラメチロールメタンテトラ（メタ）アクリレート等が挙げられる。
オキシム化合物としては、例えば、ｐ−キノンジオキシム、ｐ−ｐ'−ジベンゾイルキノンジオキシム等が挙げられる。
マレイミド化合物としては、例えば、ｍ−フェニレンジマレイミド等が挙げられる。
【００４３】
架橋助剤としてはビニル基等の架橋性不飽和結合を１分子中に３官能以上有する化合物が好ましく、中でも、トリアリルシアヌレート、トリアリルイソシアヌレート、トリメチロールプロパントリ（メタ）アクリレート、ジトリメチロールプロパンテトラ（メタ）アクリレートが、架橋性が良好で好ましい。
【００４４】
＜紫外線吸収剤、光安定剤、耐熱安定剤＞
本実施形態に係る太陽電池裏面側封止材は、紫外線吸収剤、光安定剤、および耐熱安定剤から選択される少なくとも一種の添加剤をさらに含有してもよい。これらの添加剤の合計配合量は、エチレン・α−オレフィン共重合体１００質量部に対して、０．００５質量部以上５質量部以下であることが好ましい。さらに、上記三種から選ばれる少なくとも二種の添加剤を含有することが好ましく、上記三種の全てが含有されていることが特に好ましい。上記添加剤の配合量が上記範囲にあると、耐候安定性および耐熱安定性を向上する効果を十分に確保し、かつ、ガラス板との接着性の低下を防ぐことができるので好ましい。
【００４５】
紫外線吸収剤としては、例えば、２−ヒドロキシ−４−ノルマル−オクチルオキシベンゾフェノン、２−ヒドロキシ−４−メトキシベンゾフェノン、２，２−ジヒドロキシ−４−メトキシベンゾフェノン、２−ヒドロキシ−４−メトキシ−２−カルボキシベンゾフェノン、２−ヒドロキシ−４−Ｎ−オクトキシベンゾフェノン等のベンゾフェノン系紫外線吸収剤；２−（２−ヒドロキシ−３，５−ジ−ｔ−ブチルフェニル）ベンゾトリアゾール、２−（２−ヒドロキシ−５−メチルフェニル）ベンゾトリアゾール、２−（２−ヒドロキシ−５−ｔ−オクチルフェニル）ベンゾトリアゾール等のベンゾトリアゾール系紫外線吸収剤；フェニルサリチレート、ｐ−オクチルフェニルサリチレート等のサリチル酸エステル系紫外線吸収剤等から選択される一種または二種以上を用いることができる。
【００４６】
光安定剤としては、例えば、ビス（２，２，６，６−テトラメチル−４−ピペリジル）セバケート、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］等のヒンダードアミン系化合物、ヒンダードピペリジン系化合物等から選択される一種または二種以上を用いることができる。
【００４７】
耐熱安定剤としては、例えば、トリス（２，４−ジ−ｔｅｒｔ−ブチルフェニル）ホスファイト、ビス［２，４−ビス（１，１−ジメチルエチル）−６−メチルフェニル］エチルエステル亜リン酸、テトラキス（２，４−ジ−ｔｅｒｔ−ブチルフェニル）［１，１−ビフェニル］−４，４'−ジイルビスホスフォナイト、ビス（２，４−ジ−ｔｅｒｔ−ブチルフェニル）ペンタエリスリトールジホスファイト等のホスファイト系酸化防止剤；３−ヒドロキシ−５，７−ジ−ｔｅｒｔ−ブチル−フラン−２−オンとｏ−キシレンとの反応生成物等のラクトン系酸化防止剤；３，３'，３"，５，５'，５"−ヘキサ−ｔｅｒｔ−ブチル−ａ，ａ'，ａ"−（メチレン−２，４，６−トリイル）トリ−ｐ−クレゾール、１，３，５−トリメチル−２，４，６−トリス（３，５−ジ−ｔｅｒｔ−ブチル−４−ヒドロキシフェニル）ベンジルベンゼン、ペンタエリスリトールテトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、チオジエチレンビス［３−（３，５−ジ−ｔｅｒｔ−ブチル−４−ヒドロキシフェニル）プロピオネート］等のヒンダードフェノール系酸化防止剤；硫黄系酸化防止剤；アミン系酸化防止剤等から選択される一種または二種以上を用いることができる。これらの中でも、ホスファイト系酸化防止剤、およびヒンダードフェノール系酸化防止剤が好ましい。
【００４８】
＜太陽電池裏面側封止材シート＞
本実施形態に係る太陽電池裏面側封止材は、その全体形状がシート状であることも好ましい実施形態の一つである。
本実施形態に係る太陽電池裏面側封止材シート（シート状の太陽電池裏面側封止材）の厚みは特に限定されないが、０．０１ｍｍ以上２ｍｍ以下が好ましく、０．２ｍｍ以上１．２ｍｍ以下がより好ましい。厚みがこの範囲内であると、ラミネート工程における、受光面側保護部材、太陽電池素子、薄膜電極等の破損が抑制できる。さらには、低温での太陽電池モジュールのラミネート成形ができるので好ましい。
【００４９】
本実施形態の太陽電池裏面側封止材シートは本発明の目的を損なわない範囲で、他の層を積層してもよい。例えば、表面または裏面保護のためのハードコート層、接着層、反射防止層、ガスバリア層、防汚層等の層を有していてもよい。材質で分類するならば、紫外線硬化性樹脂からなる層、熱硬化性樹脂からなる層、ポリオレフィン樹脂からなる層、カルボン酸変性ポリオレフィン樹脂からなる層、フッ素含有樹脂からなる層、環状オレフィン（共）重合体からなる層、無機化合物からなる層等を挙げることができる。
【００５０】
＜太陽電池裏面側封止材シートの製造方法＞
本実施形態に係る太陽電池裏面側封止材シートの製造方法は特に限定されないが、公知の各種の成形方法（キャスト成形、押出シート成形、インフレーション成形、射出成形、圧縮成形、カレンダ成形等）を採用することが可能である。特に、押出成形とカレンダ成形が好ましい。
【００５１】
本実施形態に係る太陽電池裏面側封止材シートの製造方法は特に限定されないが、例えば、以下の方法が挙げられる。まず、エチレン・α−オレフィン共重合体と、エトキシ基を有するシランカップリング剤と、着色剤と、必要に応じて、架橋剤と、架橋助剤と、紫外線吸収剤と、光安定剤と、耐熱安定剤と、その他添加剤とを、例えば、ポリ袋等の袋の中で人力でのブレンドや、ヘンシェルミキサー、タンブラー、スーパーミキサー等の攪拌混合機を用いてブレンドする。次いで、得られた樹脂組成物を、例えば、押出シート成形機のホッパーに投入し、溶融混練を行いつつ押出シート成形機のＴダイから樹脂組成物をシート状に押出して樹脂シートを得る。
なお、押出シート成形機に投入後、溶融混練の途中に添加剤の一部を添加することもできる。またシート成形法としてはカレンダ成形を採用してもよい。
成形は、Ｔ−ダイ押出機、カレンダ成形機、インフレーション成形機等を使用する公知の方法によって行なうことができる。
【００５２】
２．太陽電池モジュールについて
本実施形態に係る太陽電池裏面側封止材は、太陽電池モジュールにおいて、太陽電池素子の非受光面側を封止するために用いられる。
太陽電池モジュールの構成としては、例えば表面側透明保護部材／受光面側封止層／太陽電池素子／裏面側封止層／裏面側保護部材（バックシート）をこの順に積層した構成が挙げられるが、特に限定されない。
本実施形態に係る太陽電池裏面側封止材は上記裏面側封止層に用いられる。
【００５３】
図１に、本実施形態の太陽電池モジュール１０の断面図の一例を示す。
太陽電池モジュール１０は、複数の太陽電池素子１３と、太陽電池素子１３を挟んで封止する一対の受光面側封止層１１と裏面側封止層１２、および表面側透明保護部材１４および裏面側保護部材（バックシート）１５とを備える。
【００５４】
（太陽電池素子）
太陽電池素子１３としては、例えば、単結晶シリコン、多結晶シリコン、アモルファスシリコン等のシリコン系、ガリウム−砒素、銅−インジウム−セレン、カドミウム−テルル等のＩＩＩ−Ｖ族やＩＩ−ＶＩ族化合物半導体系等の各種太陽電池素子を用いることができる。
太陽電池モジュール１０においては、複数の太陽電池素子１３は、導線および半田接合部を備えたインターコネクタ１６を介して電気的に直列に接続されている。
【００５５】
（表面側透明保護部材）
表面側透明保護部材１４としては、例えば、ガラス板；アクリル樹脂、ポリカーボネート、ポリエステル、フッ素含有樹脂等により形成された樹脂板等が挙げられる。
【００５６】
（裏面側保護部材）
裏面側保護部材（バックシート）１５としては、例えば、金属や各種熱可塑性樹脂フィルム等の単体もしくは多層のシートが挙げられる。例えば、錫、アルミ、ステンレススチール等の金属；ガラス等の無機材料；ポリエステル、無機物蒸着ポリエステル、フッ素含有樹脂、ポリオレフィン等により形成された各種熱可塑性樹脂フィルム等が挙げられる。
裏面側保護部材１５は、単層であってもよく、多層であってもよい。
【００５７】
（太陽電池モジュールの製造方法）
本実施形態に係る太陽電池モジュール１０の製造方法は特に限定されないが、例えば、以下の方法が挙げられる。
まず、インターコネクタ１６を用いて電気的に接続した複数の太陽電池素子１３を太陽電池受光面側封止材と太陽電池裏面側封止材で挟み、さらにこれら太陽電池受光面側封止材と太陽電池裏面側封止材を表面側透明保護部材１４と裏面側保護部材１５とで挟んで積層体を作製する。次いで、積層体を加熱して太陽電池受光面側封止材および太陽電池裏面側封止材をそれぞれ架橋して受光面側封止層１１および裏面側封止層１２をそれぞれ形成し、受光面側封止層１１と裏面側封止層１２、受光面側封止層１１と表面側透明保護部材１４、裏面側封止層１２と裏面側保護部材１５とを接着する。
より具体的には、太陽電池受光面側封止材および太陽電池裏面側封止材に含まれる架橋剤が実質的に分解せず、かつ、エチレン・α−オレフィン共重合体が溶融するような温度に太陽電池受光面側封止材および太陽電池裏面側封止材を加熱し、受光面側封止層１１と裏面側封止層１２、受光面側封止層１１と表面側透明保護部材１４、裏面側封止層１２と裏面側保護部材１５とをそれぞれ仮接着する。次いで昇温して、充分な接着を行い、さらに封止層内のエチレン・α−オレフィン共重合体の架橋を行う。接着および架橋の温度は、満足すべき架橋速度が得られ、かつ膨れが発生しないような温度であればよく、例えば１００〜１８０℃程度の温度範囲とすることができる。
【００５８】
以上、図面を参照して本発明の実施形態について述べたが、これらは本発明の例示であり、上記以外の様々な構成を採用することもできる。
【実施例】
【００５９】
以下、本発明を実施例に基づいて具体的に説明するが、本発明はこれらの実施例に限定されるものではない。
【００６０】
（１）エチレン・α−オレフィン共重合体
エチレン・α−オレフィン共重合体としては、三井化学社製のタフマー（登録商標）Ａ−４０７０Ｓ（密度０．８７０ｇ／ｃｍ３、ＭＦＲ３．６ｇ／１０分、ショアＡ硬度７３）を使用した。
【００６１】
（２）太陽電池裏面側封止材シートの作製
実施例および比較例で使用した太陽電池裏面側封止材シートについて、次のようにそれぞれ作製した。
まず、表１に示す処方で配合して樹脂組成物をそれぞれ得た。
得られた樹脂組成物をＴダイ付押出機にて厚み４５０μｍの封止シートを押出成形した。
なお、表１中における各成分の配合割合の単位は質量部である。また、表１中におけるエチレン・α−オレフィン共重合体以外の各成分の詳細は下記のとおりである。
【００６２】
・エチレン・酢酸ビニル共重合体１：酢酸ビニルに由来する構成単位の含有割合：２８質量％、ＭＦＲ：１５ｇ／１０分
・シランカップリング剤１：３−メタクリロキシプロピルトリエトキシシラン
・シランカップリング剤２：３−メタクリロキシプロピルトリメトキシシラン
・シランカップリング剤３：ビニルトリエトキシシラン
・着色剤１：酸化チタン
・架橋剤１：ｔ−ブチルパーオキシ−２−エチルヘキシルカーボネート 
・架橋助剤１：トリアリルイソシアヌレート 
【００６３】
（３）評価
＜保存安定性試験＞
得られた太陽電池裏面側封止材シートを４０℃９０％ＲＨの条件で２ヶ月保管した。初期と２ヶ月保管後の接着強度を以下の方法で測定し、評価は初期に対する２ヶ月保管後の接着強度の保持率で行った。
評価「〇」：２ヶ月後の接着強度保持率が８０％以上
評価「×」：２ヶ月後の接着強度保持率が８０％未満
【００６４】
＜接着強度＞
作製した太陽電池裏面側封止材シートをガラス上に積層し、真空ラミネーター内の１６０℃に温調したホットプレート上に載せて、３分間真空減圧した後、８分間加熱した。これにより、ガラス／太陽電池裏面側封止材シートの積層体を作製した。この積層体上にある太陽電池裏面側封止材シートを１０ｍｍ幅に切断し、被着体であるガラスに対する、１８０度ピールによる剥離強度を測定した。１８０度ピールによる剥離強度は、島津社製引張試験機を用いて、２３℃、引張速度３００ｍｍ／分で測定し、３回の測定の平均値を採用して、「接着強度」とした。
【００６５】
以上の結果を表１に示す。
【００６６】
【表１】
2018093048.tif 000002
【００６７】
表１から明らかなように、エチレン・α−オレフィン共重合体と、エトキシ基を有するシランカップリング剤と、着色剤と、を含む実施例の太陽電池裏面側封止材シートは接着強度の経時的安定性に優れていた。
一方、エトキシ基を有するシランカップリング剤の代わりにメトキシ基を有するシランカップリング剤を用いた比較例１の太陽電池裏面側封止材シートは接着強度の経時的安定性に劣っていた。
なお、参考例１および２から明らかなように、樹脂成分としてエチレン・酢酸ビニル共重合体を用いた場合は、シランカップリング剤の種類によらず、得られた太陽電池裏面側封止材シートは接着強度の経時的安定性に優れていた。
以上から、エチレン・α−オレフィン共重合体と、エトキシ基を有するシランカップリング剤と、着色剤と、を含む本実施形態に係る太陽電池裏面側封止材は、保存安定性に優れていることがわかった。
【符号の説明】
【００６８】
１０    太陽電池モジュール
１１    受光面側封止層
１２    裏面側封止層
１３    太陽電池素子
１４    表面側透明保護部材
１５    裏面側保護部材
１６    インターコネクタ
【図１】
2018093048.tif 000003